(57)【要約】【課題】青果物を包装して密閉した状態であっても包装袋内の曇りの発生を的確に抑制または防止することができる青果物用包装袋、およびかかる青果物用包装袋で包装された青果物を備える青果物包装体を提供すること。【解決手段】本発明の青果物用包装袋は、青果物を包装するために用いられ、合成樹脂フィルムで構成されるものであり、前記合成樹脂フィルムの水蒸気透過度が４０ｇ／ｍ2・日（４０℃・９０％ＲＨ）以上、９０ｇ／ｍ2・日（４０℃・９０％ＲＨ）以下であり、かつ、前記青果物を包装した際に前記青果物側となる面における水の接触角が０°超、６０°以下であることを特徴とする。【選択図】なし【特許請求の範囲】
【請求項１】
青果物を包装するために用いられ、合成樹脂フィルムで構成される青果物用包装袋であって、
前記合成樹脂フィルムの水蒸気透過度が４０ｇ／ｍ2・日（４０℃・９０％ＲＨ）以上、９０ｇ／ｍ2・日（４０℃・９０％ＲＨ）以下であり、かつ、前記青果物を包装した際に前記青果物側となる面における水の接触角が０°超、６０°以下であることを特徴とする青果物用包装袋。
【請求項２】
前記合成樹脂フィルムは、その酸素透過速度が１，０００〜５００，０００ｃｃ／ｍ２・日・ａｔｍである請求項１に記載の青果物用包装袋。
【請求項３】
前記青果物１００ｇあたりの袋内表面積が１００ｃｍ２以上、６００ｃｍ２以下である請求項１または２に記載の青果物用包装袋。
【請求項４】
前記合成樹脂フィルムは、その平均膜厚が１０μｍ以上、１００μｍ以下である請求項１ないし３のいずれかに記載の青果物用包装袋。
【請求項５】
前記合成樹脂フィルムは、エチレンビニルアルコール共重合体フィルムを含む単層体または多層体である請求項１ないし４のいずれかに記載の青果物用包装袋。
【請求項６】
オクラ、ナス、ピーマン、パプリカ、バナナ、ブドウ、シイタケ、エリンギ、マイタケ、シメジ、イチゴ、温州ミカン、中晩柑、レモン、カボスのうちのいずれかを前記青果物として包装する請求項１ないし５のいずれかに記載の青果物用包装袋。
【請求項７】
請求項１ないし６のいずれかに記載の青果物用包装袋と、該青果物用包装袋で包装された青果物とを有することを特徴とする青果物包装体。
【発明の詳細な説明】
【技術分野】
【０００１】
本発明は、青果物用包装袋および青果物包装体に関するものである。
【背景技術】
【０００２】
青果物の劣化で最も顕著なのは、水分ロスによるしおれである。このため、青果物を貯蔵、輸送または販売する際には、水蒸気を吹きかけたり、冷蔵庫内を高湿度に維持したり、切り口を水につけたりしてしおれを軽減している。しかしながら、水蒸気を吹きかけたり、冷蔵庫で保存する方法では特殊な設備が必要であり、さらに、水は輸送中にこぼれるといった問題があった。また、合成樹脂フィルム製の袋で青果物を包装する方法が一般的に用いられているが、この方法では以下のような問題があった。
【０００３】
すなわち、従来の包装袋を用いた青果物の包装では、防曇加工を施した二軸延伸ポリプロピレンフィルム（ＯＰＰフィルム）が多く用いられている。これは、ＯＰＰフィルムが安価で透明性やヒートシール性に優れているため使いやすく青果物を包装した際の見栄えが良いといった特徴によるものである。しかしながら、包装袋内に青果物が密封されていると、青果物は含水率がおよそ８０％以上であるため、包装袋内に青果物から出た水分がこもってしまい、袋内に防曇加工を施してもフィルム表面（内面）や青果物の表面に水滴が付着し（結露が生じ）てしまい、これに起因して、徐々に袋内に水が溜まってしまうという欠点があった。このような状態だと見栄えが悪くて市場、量販店または消費者に敬遠されたり、青果物の表面がぬめりやすくなり、これに起因して青果物の劣化が早期に生じてしまうという問題があった。
【０００４】
このため、袋内に水分がこもらないように袋開口部が開いたままのオープンの状態にしたり、直径５ｍｍ程度の穴をあけた袋を用いたりして貯蔵、輸送しているが、これらの方法では水分が蒸発し過ぎて、結露が生じないが青果物がしおれてしまうという問題があった。
【０００５】
また、ポリスチレン、ポリアミド等の水蒸気透過率の高いフィルムで青果物を包装することで結露をなくすことも検討されているが、水蒸気透過率が高すぎて青果物がしおれやすいので鮮度保持が難しい、フィルムの強度が低くかったり、ヒートシール性が悪いので製袋し難い等の問題点があるためほとんど実用化にいたっていない。
【０００６】
例えば、特開２００１−１４６２９１号公報（特許文献１）では、水蒸気透過度が２０ｇ／ｍ２・２４ｈｒ（ａｔ４０℃・９０％ＲＨ）以上である単層または多層の高分子フィルムを用いた袋状包装体に青果物を入れて密封包装する青果物鮮度保持包装体が開示されている。該高分子フィルムがポリエステル型樹脂フィルム、ポリアミド型樹脂フィルム、ポリビニルアルコール系樹脂フィルム、エチレン−ビニルアルコール共重合体系樹脂フィルム、エチレン−酢酸ビニル共重合系樹脂フィルムの少なくともいずれか１種を含む単層または多層の高分子フィルムであり、内容物である青果物自身の呼吸により包装体内の炭酸ガス濃度が大気中に比べて高濃度でかつ包装体内の酸素濃度が大気中に比べて低濃度となり、かつ包装体全体での重量減少が１日あたり１重量％未満であることを特徴とする青果物鮮度保持包装体が開示されている。
【０００７】
しかしながら、特許文献１では、包装袋内の水蒸気透過度のみが検討されており、包装袋内の水蒸気透過度だけを規定しただけでは、青果物が包装された包装体を、例えば室温から冷蔵庫内に保管した際には、急激な温度変化により、包装袋を密閉した状態では包装袋の内表面に結露が生じ、これに起因する曇りのために包装体内での青果物の視認性が悪くなったり、結露した水が青果物に付着或いは吸収して劣化しやすくなったりするという問題があった。さらに、特許文献１では水蒸気透過度の下限のみを設定しているが、この場合、水蒸気透過度が高くなり過ぎると、水分ロスにより青果物が早期にしおれてしまうという問題が生じる。
【０００８】
また、特開２００３−２８４４８７号公報（特許文献２）では、通気性、水蒸気透過性を有する高分子フィルムに果実類、野菜類、果菜類、または菌茸類の青果物を入れて保存する包装体において、密封した包装体内のエタノール濃度が０．００１〜３％であることを特徴とする青果物の鮮度保持包装体が開示されている。特許文献２では高分子フィルムが開孔面積０．０６ｍｍ2以下の微細孔および／またはキズが設けられた高分子フィルムであり、包装体に１個以上の微細孔および／またはキズを有することが好ましいとされている。かつ包装全体の重量減少が０．５〜３％である包装体である。また、通気性および水蒸気透過性を有する高分子フィルムが、ナイロン単層フィルム、ナイロンとその他素材との多層フィルムである。
【０００９】
以上のような特許文献２の構成とすること、すなわち包装袋に微細孔および／またはキズを設けることによっても、包装袋の水蒸気透過度を調整することができるが、この場合においても、特許文献１と同様に、急激な温度変化により、包装袋の内表面に結露が生じ、これに起因する曇りのために包装体内での青果物の視認性が悪くなったり、青果物が劣化しやすくなるという問題がある。
【００１０】
以上ように、これまでは、水蒸気透過率が適切な範囲に設定され、さらに、包装袋内の急激な温度変化によっても包装袋内の曇りの発生が的確に抑制または防止された青果物用の包装袋は存在しなかった。
【先行技術文献】
【特許文献】
【００１１】
【特許文献１】特開２００１−１４６２９１号公報
【特許文献２】特開２００３−２８４４８７号公報
【発明の概要】
【発明が解決しようとする課題】
【００１２】
本発明の目的は、青果物を包装して密閉した状態であっても包装袋内の曇りの発生を的確に抑制または防止することができる青果物用包装袋、およびかかる青果物用包装袋で包装された青果物を備える青果物包装体を提供することにある。
【課題を解決するための手段】
【００１３】
このような目的は、下記（１）〜（７）に記載の本発明により達成される。
（１）  青果物を包装するために用いられ、合成樹脂フィルムで構成される青果物用包装袋であって、
前記合成樹脂フィルムの水蒸気透過度が４０ｇ／ｍ2・日（４０℃・９０％ＲＨ）以上、９０ｇ／ｍ2・日（４０℃・９０％ＲＨ）以下であり、かつ、前記青果物を包装した際に前記青果物側となる面における水の接触角が０°超、６０°以下であることを特徴とする青果物用包装袋。
【００１４】
（２）  前記合成樹脂フィルムは、その酸素透過速度が１，０００〜５００，０００ｃｃ／ｍ２・日・ａｔｍである上記（１）に記載の青果物用包装袋。
【００１５】
（３）  前記青果物１００ｇあたりの袋内表面積が１００ｃｍ２以上、６００ｃｍ２以下である上記（１）または（２）に記載の青果物用包装袋。
【００１６】
（４）  前記合成樹脂フィルムは、その平均膜厚が１０μｍ以上、１００μｍ以下である上記（１）ないし（３）のいずれかに記載の青果物用包装袋。
【００１７】
（５）  前記合成樹脂フィルムは、エチレンビニルアルコール共重合体フィルムを含む単層体または多層体である上記（１）ないし（４）のいずれかに記載の青果物用包装袋。
【００１８】
（６）  オクラ、ナス、ピーマン、パプリカ、バナナ、ブドウ、シイタケ、エリンギ、マイタケ、シメジ、イチゴ、温州ミカン、中晩柑、レモン、カボスのうちのいずれかを前記青果物として包装する上記（１）ないし（５）のいずれかに記載の青果物用包装袋。
【００１９】
（７）  上記（１）ないし（６）のいずれかに記載の青果物用包装袋と、該青果物用包装袋で包装された青果物とを有することを特徴とする青果物包装体。
【発明の効果】
【００２０】
本発明の青果物用包装袋によれば、内表面における水の接触角が０°超、６０°以下となっているため、室温から冷蔵庫内等の温度への急激な温度変化によって、包装袋の内表面に結露が生じたとしても、この結露を構成する水が、内表面を濡れ広がることで、水を含む被膜が形成されることとなるため、結露が独立して存在することに起因する曇りの発生を的確に抑制または防止することができる。
【００２１】
さらに、水蒸気透過度の下限が４０ｇ／ｍ2・日（４０℃・９０％ＲＨ）以上のように、適度に水蒸気をフィルムの内側から外側に排出し得る値となっているため、青果物が呼吸する際に排出される水分を確実に包装袋外に排出させることができ、この水分が包装袋の内表面に付着することに起因する曇の発生を確実に防止することができる。また、水蒸気透過度の上限が９０ｇ／ｍ2・日（４０℃・９０％ＲＨ）以下のように、適度に水蒸気をフィルムの内側に保持し得る値となっているため、袋内の水分量が低下することに起因する青果物のしおれを的確に抑制または防止することができる。
【発明を実施するための形態】
【００２２】
以下、本発明の青果物用包装袋および青果物包装体について、好適実施形態に基づいて詳細に説明する。
【００２３】
本発明の青果物用包装袋は、この袋中に密閉した状態で青果物を包装するために用いられるものであり、本発明の青果物包装体（以下、単に「包装体」と言うこともある。）は、青果物用包装袋と、この青果物用包装袋（以下、単に「包装袋」と言うこともある。）で密閉した状態で包装された青果物とを有している。
【００２４】
青果物としては、特に限定されず、例えば、ブロッコリー、ホウレンソウ、コマツナ、ナバナ、シュンギク、チンゲンサイ、レタス、アスパラガスのような葉茎菜類、ピーマン、パプリカ、ニガウリ、エダマメ、スイートコーン、キュウリ、オクラ、ナス、トマト、ミニトマト、アオウメ、イチゴのような果菜類、バナナ、ブドウ、和梨、西洋梨、イチジク、ビワ、リンゴ、イチゴ、温州ミカン、中晩柑（甘夏、デコポン、イヨカン、河内晩柑および清見等）、レモン、カボス、スダチ、ライムのような果実類、ナガイモ、ゴボウのような根菜類、シイタケ、シメジ、エリンギ、マイタケ、マツタケのような菌茸類（キノコ類）および菊、ユリのような切り花等が挙げられ、これらの何れであっても、包装袋で包装することができる。
【００２５】
これらのうち、包装袋内の結露が目立ちやすい、オクラ、ナス、ピーマン、パプリカ、ニガウリ、トマト、ミニトマト、シイタケ、エリンギ、シメジ、マイタケ、マツタケ、バナナ、ブドウ、イチゴ、温州ミカン、中晩柑、レモン、カボス、和梨、西洋梨、イチジク、ビワおよび切り花等の包装に使用するのが好ましく、さらに、オクラ、ナス、ピーマン、パプリカ、バナナ、ブドウ、シイタケ、エリンギ、マイタケ、シメジ、イチゴ、温州ミカン、中晩柑、レモン、カボスに用いられることがより好ましく、特に、シイタケ、エリンギ、マイタケ、シメジのようなキノコ類に用いるのが最適である。
【００２６】
青果物用包装袋は、このような青果物を包装するために用いられ、合成樹脂フィルムで構成され、通常、開口部を有するシール袋であり、その製作方法には、各種方法が挙げられ特に限定されないが、例えば、２枚の合成樹脂フィルムを重ね合わせた状態、または１枚の合成樹脂フィルムを折り重ねた状態で、３辺若しくは２辺を熱シールにより融着させて袋を形成し、１辺において開口する開口部を設ける構成とすることで袋体としての形状が形成される。このような青果物用包装袋において、開口部を介して青果物が袋内に配置され、開口部をテープで縛るまたは熱圧着等により密閉することで、青果物用包装袋により青果物が包装される。或いは、自動包装機も使用して包装することも可能である。
【００２７】
このような青果物の包装袋による包装は、青果物の収穫の後に行われ、包装体とした状態で、輸送した後に、市場や量販店で陳列して販売される。なお、これら輸送および陳列の際には、多くの場合、一定の温度ではなく、冷蔵庫内に収納されたり、常温で扱われたり変動する状態で管理される。
【００２８】
したがって、前記背景技術で説明した通り、かかる包装体は、室温から冷蔵庫内等の温度への急激な温度変化によっても、包装袋の内表面に結露が生じることに起因する曇りの発生が的確に抑制または防止されていることが求められる。
【００２９】
さらに、青果物は、包装袋で包装した後も、包装袋内で呼吸を続けており、この呼吸の際に、青果物から水分が排出される。したがって、青果物を密閉した状態で長時間包装袋内に包装していると、上述したような急激な温度変化が認められなかったとしても、この排出された水分により、包装袋の内表面に結露が生じ、その結果、曇りが生じることが本発明者の検討により判っている。
【００３０】
かかる問題点を解決することを目的に、本発明では、青果物用包装袋を構成する合成樹脂フィルムの水蒸気透過度が４０ｇ／ｍ2・日（４０℃・９０％ＲＨ）以上、９０ｇ／ｍ2・日（４０℃・９０％ＲＨ）以下であり、かつ、青果物を包装した際に青果物側となる面（内表面）における水の接触角が０°超、６０°以下となっている。
【００３１】
まず、内表面における水の接触角を０°超、６０°以下とすることにより、この内表面は、親水性に優れたものとなる。そのため、室温から冷蔵庫内等の温度への急激な温度変化によって、包装袋の内表面に結露が生じたとしても、この結露を構成する水が、内表面を濡れ広がることで、水を含む被膜が形成されることとなるため、結露が独立して存在することに起因する曇りの発生を的確に抑制または防止することができる。さらに、このとき、合成樹脂フィルムの水蒸気透過度が４０ｇ／ｍ2・日・４０℃・９０％ＲＨ以上、９０ｇ／ｍ2・日・４０℃・９０％ＲＨ以下に設定されていることから、前記被膜に含まれる水を比較的早期に包装袋外に排出して、被膜を消失させることができる。そのため、青果物が水に接触することに起因する、青果物の変質・劣化を的確に抑制または防止することができる。
【００３２】
また、合成樹脂フィルムの水蒸気透過度が４０ｇ／ｍ2・日（４０℃・９０％ＲＨ）以上、９０ｇ／ｍ2・日（４０℃・９０％ＲＨ）以下に設定することにより、次のような効果も得られる。
【００３３】
すなわち、水蒸気透過度の下限が４０ｇ／ｍ2・日（４０℃・９０％ＲＨ）以上のように、適度に水蒸気をフィルムの内側から外側に排出し得る値となっているため、青果物が呼吸する際に排出される水分を確実に包装袋外に排出させることができ、この水分が包装袋の内表面に付着することに起因する曇の発生および雫の包装袋内での貯留を確実に防止することができる。また、水蒸気透過度の上限が９０ｇ／ｍ2・日（４０℃・９０％ＲＨ）以下のように、適度に水蒸気をフィルムの内側に保持し得る値となっているため、袋内の水分量が低下することに起因する青果物のしおれを的確に抑制または防止することができる。
【００３４】
ただし、内表面における水の接触角は、０°超、６０°以下であればよいが、５°以上、５０°以下であるのが好ましく、１０°以上、４０°以下であるのがより好ましい。水の接触角をかかる範囲内のものとすることにより、前記効果をより顕著に発揮させることができる。なお、水の接触角は、接触角計で測定し得る（協和界面科学株式会社製  ＤＭ−ＳＡを使用、水１．５μＬをフィルムに着滴して６秒後の値）。
【００３５】
また、合成樹脂フィルムの水蒸気透過度は、４０ｇ／ｍ2・日（４０℃・９０％ＲＨ）以上、９０ｇ／ｍ2・日（４０℃・９０％ＲＨ）以下であればよいが、５０ｇ／ｍ2・日（４０℃・９０％ＲＨ）以上、８５ｇ／ｍ2・日（４０℃・９０％ＲＨ）以下であるのが好ましく、６０ｇ／ｍ2・日（４０℃・９０％ＲＨ）以上、８０ｇ／ｍ2・日（４０℃・９０％ＲＨ）以下であるのがより好ましい。合成樹脂フィルムの水蒸気透過度をかかる範囲内のものとすることにより、前記効果をより顕著に発揮させることができる。
なお、水蒸気透過度は、ＪＩＳ  Ｚ  ０２０８に則って測定することができる。
【００３６】
さらに、合成樹脂フィルムは、その酸素透過速度が１，０００〜５００，０００ｃｃ／ｍ２・日・ａｔｍであることが好ましい。青果物は、収穫後も呼吸し続けており、呼吸するほど劣化してしまう特性がある。青果物の呼吸は、大気中よりも程よい低酸素濃度、高二酸化炭素環境下で抑制されるので、鮮度保持が可能となる。
【００３７】
なお、酸素透過速度の測定方法は、密閉可能な容器に穴をあけて、この部分にフィルムを張り付け、容器内を窒素置換して２３℃で保管して、この容器内の酸素濃度変化をガスクロマトグラフィーで測定し、時間あたりの酸素容器への流入量（ｃｃ）を求め、これをフィルム１ｍ２、１日あたりの値に換算した。なお、酸素濃度は経過時間と反比例の関係を有する範囲の数値を使用する。
【００３８】
また、青果物１００ｇあたりの袋内表面積は、１００ｃｍ２以上、６００ｃｍ２以下であればよいが、１５０ｃｍ２以上、３００ｃｍ２以下であるのが好ましい。なお、袋の内表面積で規定しているのは、シール部分すなわちとじ代が計算に含まれないようにするためである。袋内表面積が上記関係を満足することにより、青果物用包装袋は、上述したような効果をより顕著に発揮することとなる。
【００３９】
また、合成樹脂フィルムの平均膜厚は、特に限定されないが、例えば、好ましくは１０μｍ以上、１００μｍ以下に設定され、より好ましくは２０μｍ以上、４０μｍ以下に設定される。これにより、輸送の過程や、追熟処理を施す際に、青果物用包装袋にキズが生じたり、破損したりするのを確実に防止することができる。さらに、合成樹脂フィルムの水蒸気透過度および内表面における水の接触角を比較的容易に前記範囲内に設定することができる。
【００４０】
なお、冷蔵庫内の温度は、通常、２〜１５℃程度、好ましくは３〜１０℃程度、特に好ましくは１０℃程度に設定されるため、本発明によれば、室温（１８〜３５℃、好ましくは２５℃程度）から前記温度範囲のような冷蔵庫内の温度への急激な温度変化によっても、包装袋の内面における曇りの発生を的確に抑制または防止することができる。
【００４１】
さらに、本発明によれば、青果物のしおれに起因する目減りを確実に抑制することができるが、目減りの程度を、１．５％／日以下、好ましくは１．０％／日以下に設定することができる。なお、この目減り［％／日］の程度は、１００ｇの青果物が１日当たりに減少する重量が１ｇである場合に１％／日として求めることができる。
【００４２】
また、本発明では、青果物用包装袋により、包装すべき青果物の種類によっても異なるが、青果物が好ましくは５０ｇ〜１２００ｇ／袋程度、より好ましくは１００ｇ〜４５０ｇ／袋程度で包装される。
【００４３】
以上のような青果物用包装袋（合成樹脂フィルム）としては、水蒸気透過度および水の接触角が前記範囲内となるものであれば、特に限定されず、例えば、無延伸ポリプロピレン（ＣＰＰ）、低密度ポリエチレン（ＬＤＰＥ）、リニヤー低密度ポリエチレン（Ｌ-ＬＤＰＥ）、中・高密度ポリエチレン（ＨＤＰＥ）、エチレン・酢酸ビニル共重合体（ＥＶＡ）、ポリスチレン（ＰＳ）、二軸延伸ナイロン（ＯＮＹ）、ポリ塩化ビニリデンコート延伸ナイロン（ＫＯＮ）、無延伸ナイロン（ＣＮ）、ポリビニルアルコール（ＰＶＡ）、エチレンビニルアルコール共重合体（ＥＶＯＨ）、ポリ塩化ビニル（ＰＶＣ）、ポリ塩化ビニリデン（ＰＶＤＣ）、セロハン（ＰＴ）およびポリアクリロニトリル（ＰＡＮ）等が用いられるが、これら以外にポリアミド、ポリエステル（ポリエチレンテレフタレート（ＰＥＴ）、ポリ乳酸（ＰＬＡ）、共重合ポリエステルなど）、ポリカーボネート等のフィルムであり、これら合成樹脂は共重合体等変性したものでも良い。またはこれらを組み合わせた（積層した）複合フィルムであってもよく、さらには、これらのフィルム表面にシーラント層を設けたものでも、防曇処理したフィルムであってもよいが、中でも、エチレンビニルアルコール共重合体（ＥＶＯＨ）フィルムを含む単層体または多層体（複層体）であるのが好ましい。これにより、水蒸気透過度および水の接触角を比較的容易に前記範囲内に設定することができる。
【００４４】
なお、上述した合成樹脂フィルムには、その水蒸気透過度および水の接触角を調整することを目的に、ゼオライト、セピオライト、珪藻土、シリカゲル、アロフェン、イモゴライト、モンモリロナイト、アタバルジャイト、或いはゾノトライトのような鉱物（無機質結晶体）が含まれていてもよい。
【００４５】
また、樹脂フィルムには、熱安定剤、滑剤、防曇剤、耐衝撃改良剤、加工助剤、静電防止剤、紫外線吸収剤、酸化防止剤、耐侯劣化防止剤、無機粒子、充填剤および顔料等、公知の添加剤を樹脂フィルムの性能を損なわない範囲で添加することができる。
【００４６】
なお、ＥＶＯＨフィルムを含む単層体および多層体としては、具体的には、以下のようなものが挙げられる。
【００４７】
まず、エチレンビニルアルコール共重合体フィルムの単層体としては、例えば、Ｉ：エチレンビニルアルコール共重合体フィルムのエチレンコンテントが２５〜４９ｍｏｌ％であり、かつ、エチレンビニルアルコール共重合体フィルムは界面活性剤を含み、この界面活性剤の量が前記エチレンビニルアルコール共重合体フィルムの０．３〜３．５重量％であるものが挙げられる。
【００４８】
さらに、エチレンビニルアルコール共重合体フィルムを含む多層体としては、例えば、II：包装袋とした際の最外層がポリエチレンテレフタレートであり、かつ、最内層がエチレンコンテントが２５〜４７ｍｏｌ％のエチレンビニルアルコール共重合体であり、このエチレンビニルアルコール共重合体は界面活性剤を含むもの、III：包装袋とした際の最内層がエチレンコンテントが２５〜４８ｍｏｌ％のエチレンビニルアルコール共重合体の樹脂フィルムであり、このエチレンビニルアルコール共重合体は界面活性剤を含み、エチレンビニルアルコール共重合体に含まれる界面活性剤の量が０．３〜３．５重量％であり、かつ、包装袋の最内層以外の層がナイロン、ポリスチレン、ポリ乳酸、セロファンの中から選ばれる樹脂フィルムであるものが挙げられる。
【００４９】
以下、これらＩ〜IIIのＥＶＯＨフィルムを含む合成樹脂フィルムについて、それぞれ、説明する。
【００５０】
まず、ＩのＥＶＯＨフィルムを含む合成樹脂フィルムは、前述したとおり、エチレンビニルアルコール共重合体フィルムのエチレンコンテントが２５〜４９ｍｏｌ％であり、かつ、エチレンビニルアルコール共重合体フィルムは界面活性剤を含み、この界面活性剤の量が前記エチレンビニルアルコール共重合体フィルムの０．３〜３．５重量％であるものである。
【００５１】
包装袋をかかる合成樹脂フィルムで構成することにより、水蒸気透過度および水の接触角を前記範囲内とすることができ、さらに、包装袋の透明性を高くすることができ、かつ包装袋におけるシワの発生を確実に防止することができる。
【００５２】
このエチレンビニルアルコール共重合体フィルムにおいて、エチレンコンテントは、２５〜４９ｍｏｌ％となっている。この範囲にすることにより、包装袋の透明性がより高く、青果物がより腐りにくく、よりしおれにくく、袋に結露がより発生しにくく、包装袋内に水分が溜まることをより防止でき、袋内の青果物が結露によって水にぬれることを防止でき、包装袋の外観にシワが発生しない。
【００５３】
なお、エチレンコンテントが２５ｍｏｌ％未満では、青果物がしおれやすくなる可能性があり、４９ｍｏｌ％を超えると、袋内に水が溜まりやすく、結露を防止しにくくなる。エチレンビニルアルコール共重合体フィルムのエチレンコンテントは、好ましくは３２〜４５ｍｏｌ％である。
【００５４】
また、このエチレンビニルアルコール共重合体フィルム中での界面活性剤の含有量は、０．３〜３．５重量％となっている。０．３重量％未満では防曇性が不十分である可能性があり、３．５重量％を超えると、フィルム表面がべとつきやすく、透明性が損なわれる可能性がある。好ましくは０．４〜２．５重量％、より好ましくは、０．５〜２．２重量％である。
【００５５】
このような界面活性剤としては、食品に接触しても使用が可能なものでエチレンビニルアルコール共重合体フィルムに練りこみ可能なものであればどのようなものでも差し支えない。
【００５６】
具体的には、界面活性剤としては、例えば、多価アルコールの脂肪酸エステル類、高級脂肪酸のアミン類、高級脂肪酸のアマイド類、高級脂肪酸のアミンやアマイドのエチレンオキサイド付加物等が挙げられ、これらのうちの１種または２種以上を組み合わせて用いることができるがこれらに限定されるものではない。例えば、多価アルコールの脂肪酸エステル類としては、ジグリセリンラウレート、グリセリンモノステアレート等があるがこれらに限定されるものではない。
【００５７】
界面活性剤は、直接エチレン−ビニルアルコール共重合体樹脂に添加しても良く、また、他の樹脂（ベース樹脂）と混合したもの（マスターバッチ）を製作し、そのマスターバッチをエチレン−ビニルアルコール共重合体樹脂と混合しても良い。
【００５８】
なお、ベース樹脂としては、エチレン−ビニルアルコール共重合体樹脂とブレンド可能なものであればどのようなものでもよいが、低密度ポリエチレン（ＬＤＰＥ）、線状低密度ポリエチレン（ＬＬＤＰＥ）、ポリプロピレン（ＰＰ）、エチレン−ビニルアルコール共重合体樹脂等が挙げられ、これらのうちの１種または２種以上を組み合わせて用いることができる。
【００５９】
また、エチレンビニルアルコール共重合体フィルムに含まれる界面活性剤の量がＡ重量％、エチレンビニルアルコール共重合体フィルムのエチレンコンテントがＢｍｏｌ％であるとき、Ａ／Ｂの値が０．０１２以上０．１２以下であることが好ましい。Ａ／Ｂが０．０１２未満では、界面活性剤の種類によっては十分な結露防止効果が得られないおそれがあり、０．１２を超えると防曇剤として添加される界面活性剤が多すぎるためにフィルムの透明性の低下やフィルムがブロッキングしやすくなるおそれがある。
【００６０】
なお、Ｉの構成のエチレンビニルアルコール共重合体フィルムは、異なるエチレンコンテントのエチレン−ビニルアルコール共重合体樹脂を複数混合したものを用いてフィルム化してもよく、その特性を損なわない程度にポリエチレン等他の樹脂が混合されていても良い。
【００６１】
さらに、エチレンビニルアルコール共重合体フィルムの特性を損なわない範囲で他の高分子フィルムが積層されていてもよい。この場合、エチレンビニルアルコール共重合体フィルムが青果物用包装袋の内側になるよう製袋すればよい。
【００６２】
なお、エチレンビニルアルコール共重合体フィルムを製作する方法は、特に限定されず、通常の方法により製作することができる。また、異なるエチレンコンテントのエチレンビニルアルコール共重合体フィルムを複数積層する際は、内層の方にエチレンコンテントが高いエチレンビニルアルコール共重合体フィルムを用いることが好ましい。このような構成にすることで、製袋やヒートシールでの袋開口部の密封がより容易になり易い。
【００６３】
次に、IIのＥＶＯＨフィルムを含む合成樹脂フィルムは、前述したとおり、包装袋とした際の最外層がポリエチレンテレフタレートであり、かつ、最内層がエチレンコンテントが２５〜４７ｍｏｌ％のエチレンビニルアルコール共重合体であり、このエチレンビニルアルコール共重合体は界面活性剤を含むものである。
【００６４】
すなわち、IIのＥＶＯＨフィルムを含む合成樹脂フィルムは、２層以上の積層フィルムであり、この包装袋の最外層の樹脂はポリエチレンテレフタレートであり、最内層の樹脂はエチレンビニルアルコール共重合体となっている。
【００６５】
ここで、最外層がポリエチレンテレフタレート（ＰＥＴ）であるのは、適度な吸水性、透湿性を有しており、透明性が高く、内層として用いるエチレンビニルアルコール共重合体（ＥＶＯＨ）よりも耐熱性が高いためであり、包装体の外観が良くなり、製袋時等でのヒートシールが容易となる。また、ＰＥＴ層は、寸法安定性が良いことにより印刷しやすく、また透明性が良い。また、ＰＥＴには、その特性を損なわない程度に他の樹脂が混合されていても良い。
【００６６】
さらに、最内層は、界面活性剤を含むＥＶＯＨ層の積層フィルムである。最内層をこの構成にすることで、結露が発生しにくく、袋内に水分が溜まることを防止でき、袋内の青果物が水にぬれることを防止できることを見出した。ＥＶＯＨには、その特性を損なわない程度に他の樹脂が混合されていても良い。
【００６７】
このエチレンビニルアルコール共重合体フィルムにおいて、エチレンコンテントは２５〜４７ｍｏｌ％であり、好ましくは、２９〜４０ｍｏｌ％であり、さらに好ましくは、２９〜３５ｍｏｌ％となっている。エチレンコンテントが前記下限値未満では、ヒートシールし難くなるので製袋や自動包装し辛くなるおそれがある。逆に、前記上限値を超えると、結露を防止するのに必要な界面活性剤を多く添加する必要があるためフィルムの透明性が低下したり、界面活性剤がフィルム表面にしみだしすぎて製袋しにくくなったりしてしまうおそれがある。
【００６８】
また、最内層に用いられる界面活性剤は、食品に接触しても使用が可能なものでＥＶＯＨにコートまたは練りこみ可能なものであればどのようなものでも差し支えないが、防曇効果の持続性とべとつき防止の点からＥＶＯＨに練りこむ方法が好ましい。
【００６９】
界面活性剤の含有量は、ＥＶＯＨフィルム中で、０．３〜３．５重量％であることが好ましく、０．４〜２．５重量％であることがより好ましく、０．５〜２．２重量％であることがさらに好ましい。前記下限未満では防曇性が不十分である可能性があり、前記上限値を超えると、フィルム表面がべとつきやすく、透明性が損なわれる可能性がある。
【００７０】
さらに、界面活性剤の種類としては、前記ＩのＥＶＯＨフィルムで挙げた界面活性剤と同様のものを用いることができる。
【００７１】
なお、フィルムの積層方法は、どのような方法でも差し支えないが、例えば、押出ラミネート、ドライラミネート、ウエットラミネート、コート等の方法が挙げられる。また、ＰＥＴ層とＥＶＯＨ層間に接着層を有しても差し支えない。
【００７２】
また、IIのＥＶＯＨフィルムを含む合成樹脂フィルムでは、その厚みは、１０〜８０μｍであることが好ましく、２０〜４０μｍであることがより好ましい。フィルムの厚みが前記下限値未満ではフィルムが破れやすく、前記上限値を超えると価格が高くなるだけでメリットが得られない。さらに、ＰＥＴ層の厚みが６μｍ以上２８μｍ以下であることが好ましい。ＰＥＴ層の厚みをこの範囲内にすることで、包装袋に腰を持たせることができる。
【００７３】
次に、IIIのＥＶＯＨフィルムを含む合成樹脂フィルムは、前述したとおり、包装袋とした際の最内層がエチレンコンテントが２５〜４８ｍｏｌ％のエチレンビニルアルコール共重合体の樹脂フィルムであり、このエチレンビニルアルコール共重合体は界面活性剤を含み、エチレンビニルアルコール共重合体に含まれる界面活性剤の量が０．３〜３．５重量％であり、かつ、包装袋の最内層以外の層がナイロン、ポリスチレン、ポリ乳酸、セロファンの中から選ばれる樹脂フィルムである。
【００７４】
すなわち、IIIのＥＶＯＨフィルムを含む合成樹脂フィルムは、２層以上の積層フィルムであり、包装袋の最外層はナイロン、ポリスチレン、ポリ乳酸、またはセロファンの中から選ばれる樹脂であり、包装袋の最内層がエチレンコンテント２５〜４８ｍｏｌ％のエチレンビニルアルコール共重合体である。
【００７５】
ここで、最外層がナイロン、ポリスチレン、ポリ乳酸、またはセロファンであるのは、適度な吸水性、透湿性を有しており、透明性が高く、内層として用いるエチレンビニルアルコール共重合体（ＥＶＯＨ）よりも耐熱性が高いためであり、包装体の外観が良くなり、製袋時等でのヒートシールが容易となる。
【００７６】
また、最外層には、その特性を損なわない程度に他の樹脂や界面活性剤等が混合されていても良く、コロナ処理等がなされていても良い。また、これら外層は、延伸されていてもよい。
【００７７】
さらに、最内層は、界面活性剤を含むＥＶＯＨ層の積層フィルムである。最内層をこの構成にすることで、結露が発生しにくく、袋内に水分が溜まることを防止でき、袋内の青果物が水にぬれることを防止でき、青果物の劣化を抑制できる。前記ＥＶＯＨには、その特性を損なわない程度に他の樹脂が混合されていても良い。
【００７８】
このエチレンビニルアルコール共重合体層（ＥＶＯＨ層）において、エチレンコンテントは２５〜４８ｍｏｌ％であり、好ましくは、２７〜４０ｍｏｌ％であり、さらに好ましくは、２７〜３４ｍｏｌ％となっている。エチレンコンテントが前記下限値未満では、ヒートシールし難くなるので製袋や自動包装し辛い。逆に、前記上限値を超えると、結露を防止するのに必要な界面活性剤を多く添加する必要があるためフィルムの透明性が低下したり、界面活性剤がフィルム表面にしみだしすぎて製袋しにくくなったりしてしまうおそれがある。
【００７９】
また、最内層に用いられる界面活性剤は、食品に接触しても使用が可能なものでＥＶＯＨにコートまたは練りこみ可能なものであればどのようなものでも差し支えないが、防曇効果の持続性とべとつき防止の点からＥＶＯＨに練りこむ方法が好ましい。
【００８０】
界面活性剤の含有量は、ＥＶＯＨフィルム中で、０．３〜３．５重量％であり、０．４〜２．５重量％であることが好ましく、０．５〜２．０重量％であることがより好ましい。前記下限未満では防曇性が不十分である可能性があり、前記上限値を超えると、フィルム表面がべとつきやすく、透明性が損なわれる可能性がある。
【００８１】
さらに、界面活性剤の種類としては、前記ＩのＥＶＯＨフィルムで挙げた界面活性剤と同様のものを用いることができる。
【００８２】
なお、フィルムの積層方法は、どのような方法でも差し支えないが、例えば、押出ラミネート、ドライラミネート、ウエットラミネート、コート等の方法が挙げられる。また、ＰＥＴ層とＥＶＯＨ層間に接着層を有しても差し支えない。
【００８３】
また、IIIのＥＶＯＨフィルムを含む合成樹脂フィルムでは、その厚みは、１５〜６０μｍであることが好ましく、２０〜４０μｍであることがより好ましい。フィルムの厚みが前記下限値未満ではフィルムが破れやすく、前記上限値を超えると価格が高くなるだけでメリットが得られない。
【００８４】
さらに、IIIのＥＶＯＨフィルムを含む合成樹脂フィルムでは、最内層の厚みは、包装袋の厚み全体の６〜９５％であることが好ましく、１０〜８０％であることがより好ましく、２０〜７０％であることがさらに好ましい。最内層の厚みがこの範囲に入ることにより、青果物を内包する包装袋に結露が生じにくくなり、シワが入りにくくなり、より見栄えが良い包装袋となる。
【００８５】
なお、合成樹脂フィルムを多層体で構成する場合には、各フィルム同士の接着を、接着剤で構成される接着層を介在させることで行うようにしてもよい。ラミネート法の場合、接着剤としては、特に限定されず、例えば、ポリエステル、ポリエーテル、変性ポリエチレン、変性ポリプロピレン、有機チタン、イソシアネート、ポリエチレンイミン、ポリブタジエン等が挙げられ、これらのうちの１種または２種以上を組み合わせて用いることができる。また、接着層の塗布量は、好ましくは０．００５〜７ｇ／ｍ２程度、より好ましくは０．０１〜５ｇ／ｍ２程度に設定される。共押出法の場合、変性ポリエチレンや変性ポリプロピレン等が挙げられ、これらのうちの１種または２種以上を組み合わせて用いることができる。また、接着層の膜厚は、好ましくは１〜１０μｍ、より好ましくは、１〜５μｍ程度に設定される。
【００８６】
以上、本発明の青果物用包装袋および青果物包装体を図示の実施形態について説明したが、本発明は、これらに限定されるものではない。
【００８７】
例えば、本発明の青果物用包装袋および青果物包装体を構成する各部は、同様の機能を発揮し得る任意の構成のものと置換することができる。また、任意の構成物が付加されていてもよい。
【００８８】
また、青果物用包装袋としては、前記実施形態で説明したシール袋に限らず、例えば、ガゼット袋等の形態の袋であってもよく、さらには、トレー、カップ等に青果物を充填し、これを青果物用包装袋で包装する形態のものであってもよい。
【００８９】
なお、本発明の青果物用包装袋は、コンシューマー包装（個包装）でもバルク包装（集合包装）のどちらでも使用可能であるが、結露防止の効能は店頭でのメリットが大きいことを考慮すると、コンシューマー包装用として好ましく用いることができる。
【実施例】
【００９０】
以下、本発明の具体的な実施例について説明する。なお、本発明はこれに限定されるものではない。
【００９１】
１．包装袋の内表面における水の接触角の検討
１−１．青果物用包装袋の製造、および青果物用包装袋による青果物の包装
（実施例１Ａ）
厚み１５μｍの二軸延伸したナイロン６フィルムに界面活性剤（ジグリセリンラウレート）を１重量％添加したエチレンコンテント３２ｍｏｌ％のエチレンビニルアルコール共重合体を押出ラミで積層して総厚み３５μｍのフィルムを成膜した。
【００９２】
次に、このフィルムで内寸１３０×２３０ｍｍの包装袋を作製した後、この包装袋にシイタケ１００ｇを入れて開口部をヒートシールで密封することで実施例１Ａの包装体を得た。
【００９３】
（実施例２Ａ〜４Ａ、比較例１Ａ）
エチレンビニルアルコール共重合体に添加する界面活性剤の添加量を、表１に示すように変更したこと以外は、前記実施例１Ａと同様にして、実施例２Ａ〜４Ａ、比較例１Ａの包装体を得た。
【００９４】
１−２．青果物の保管
まず、各実施例および比較例の青果物包装体について、それぞれ、室温（２５℃）で１時間保管して包装袋の温度を安定させた後に、庫内の温度が１０℃に設定された冷蔵庫に移し、その後、５日間保管した。
【００９５】
１−３．評価
各実施例および比較例の青果物包装体について、それぞれ、上述したような測定方法を用いて、内表面における水の接触角、水蒸気透過度および酸素透過速度を測定した。
【００９６】
また、各実施例および比較例の青果物包装体について、それぞれ、冷蔵庫による保管開始から保管直後（３０分後）、１日後、３日後および５日後の包装袋の曇り度合い、水滴の溜まり、青果物のしおれ、目減り［％／日］を観察し、以下に示す評価基準に従って評価した。
【００９７】
・目減り［％／日］の評価基準
◎    ：１．０％／日  未満
○    ：１．０％／日  以上、１．５％／日  未満
×    ：１．５％／日  以上
【００９８】
・その他の項目の評価基準
◎    ：良好
○    ：やや良好
△    ：悪い
×    ：著しく悪い
これらの評価結果を表１に示す。
【００９９】
【表１】
2014024597.tif 000002
【０１００】
表１から明らかなように、しいたけ側となる面の接触角を０°超、６０°以下に設定することにより、水滴の溜り、しいたけのしおれ、および目減りを防止しつつ、保管直後における曇りの発生を確実に防止し得ることが判った。
【０１０１】
２．包装袋の水蒸気透過度の検討
２−１．青果物用包装袋の製造、および青果物用包装袋による青果物の包装
（実施例１Ｂ）
厚み９μｍのＰＥＴフィルムと厚み２０μｍの界面活性剤（ジグリセリンラウレート）を１重量％添加したエチレンコンテント２９ｍｏｌ％のエチレンビニルアルコール共重合体フィルムをドライラミネートで積層して総厚み２９μｍのフィルムを成膜した。
【０１０２】
次に、このフィルムで内寸１３０×２３０ｍｍの包装袋を作製した後、この包装袋にシイタケ１００ｇを入れて開口部をヒートシールで密封することで実施例１Ｂの包装体を得た。
【０１０３】
（実施例２Ｂ〜４Ｂ、比較例１Ｂ、２Ｂ）
エチレンビニルアルコール共重合体におけるエチレンコンテントを、表２に示すように変更したこと以外は、前記実施例１Ｂと同様にして、実施例２Ｂ〜４Ｂ、比較例１Ｂ、２Ｂの包装体を得た。
【０１０４】
２−２．青果物の保管
まず、各実施例および各比較例の青果物包装体について、それぞれ、室温（２５℃）で１時間保管して包装袋の温度を安定させた後に、庫内の温度が１０℃に設定された冷蔵庫に移し、その後、５日間保管した。
【０１０５】
２−３．評価
各実施例および各比較例の青果物包装体について、それぞれ、上述したような測定方法を用いて、内表面における水の接触角、水蒸気透過度および酸素透過速度を測定した。
【０１０６】
また、各実施例および各比較例の青果物包装体について、それぞれ、冷蔵庫による保管開始から保管直後（３０分後）、１日後、３日後および５日後の包装袋の曇り度合い、水滴の溜まり、青果物のしおれ、目減り［％／日］を観察し、前記１−３で示した評価基準に従って評価した。
これらの評価結果を表２に示す。
【０１０７】
【表２】
2014024597.tif 000003
【０１０８】
表２から明らかなように、合成樹脂フィルムの水蒸気透過度を４０〜９０ｇ／ｍ2・日（４０℃・９０％ＲＨ）に設定することにより、しいたけのしおれ、および目減りを防止しつつ、長時間のしいたけの保存による、水滴の溜りを確実に防止し得ることが判った。
【０１０９】
３．包装袋を構成する合成樹脂フィルムの種類の検討
３−１．青果物用包装袋の製造、および青果物用包装袋による青果物の包装
（実施例１Ｃ）
厚み１５μｍのＯＮＹフィルムと厚み５μｍの界面活性剤（ジグリセリンラウレート）を１．５重量％添加した低密度ポリエチレンフィルムをドライラミネートで積層して総厚み２０μｍのフィルムを成膜した。
【０１１０】
次に、このフィルムで内寸１３０×２３０ｍｍの包装袋を作製した後、この包装袋にシイタケ１００ｇを入れて開口部をヒートシールで密封することで実施例１Ｃの包装体を得た。
【０１１１】
（実施例２Ｃ）
厚み１５μｍのＯＮＹフィルムと厚み６μｍの界面活性剤（ジグリセリンラウレート）を１．５重量％添加したポリエチレンテレフタレートフィルムをドライラミネートで積層して総厚み２１μｍのフィルムを成膜した。
【０１１２】
次に、このフィルムで内寸１３０×２３０ｍｍの包装袋を作製した後、この包装袋にシイタケ１００ｇを入れて開口部をヒートシールで密封することで実施例２Ｃの包装体を得た。
【０１１３】
３−２．青果物の保管
まず、各実施例の青果物包装体について、それぞれ、室温（２５℃）で１時間保管して包装袋の温度を安定させた後に、庫内の温度が１０℃に設定された冷蔵庫に移し、その後、５日間保管した。
【０１１４】
３−３．評価
各実施例の青果物包装体について、それぞれ、上述したような測定方法を用いて、内表面における水の接触角、水蒸気透過度および酸素透過速度を測定した。
【０１１５】
また、各実施例の青果物包装体について、それぞれ、冷蔵庫による保管開始から保管直後（３０分後）、１日後、３日後および５日後の包装袋の曇り度合い、水滴の溜まり、青果物のしおれ、目減り［％／日］を観察し、前記１−３で示した評価基準に従って評価した。
これらの評価結果を表３に示す。
【０１１６】
【表３】
2014024597.tif 000004
【０１１７】
表３から明らかなように、合成樹脂フィルムの種類を代えても、水蒸気透過度を４０〜９０ｇ／ｍ2・日（４０℃・９０％ＲＨ）に設定し、かつ、しいたけ側となる面の接触角を０°超、６０°以下に設定することにより、保管直後における曇りの発生、さらには、長期的な水滴の溜り、しいたけのしおれ、および目減りを確実に防止し得ることが判った。
【０１１８】
４．包装する青果物の種類の検討
４−１．青果物用包装袋の製造、および青果物用包装袋による青果物の包装
（実施例１Ｄ）
厚み１５μｍの二軸延伸したナイロン６フィルムに界面活性剤（ジグリセリンラウレート）を１重量％添加したエチレンコンテント３２ｍｏｌ％のエチレンビニルアルコール共重合体を押出ラミで積層して総厚み３５μｍのフィルムを成膜した。
【０１１９】
次に、このフィルムで内寸１５０×１６０ｍｍの包装袋を作製した後、この包装袋にオクラ１１０ｇを入れて開口部をヒートシールで密封することで実施例１Ｄの包装体を得た。
【０１２０】
（実施例２Ｄ）
厚み１５μｍの二軸延伸したナイロン６フィルムに界面活性剤（ジグリセリンラウレート）を１重量％添加したエチレンコンテント３２ｍｏｌ％のエチレンビニルアルコール共重合体を押出ラミで積層して総厚み３５μｍのフィルムを成膜した。
【０１２１】
次に、このフィルムで内寸１３０×１６０ｍｍの包装袋を作製した後、この包装袋にレモン１４０ｇを入れて開口部をヒートシールで密封することで実施例２Ｄの包装体を得た。
【０１２２】
４−２．青果物の保管
まず、各実施例の青果物包装体について、それぞれ、室温（２５℃）で１時間保管して包装袋の温度を安定させた後に、庫内の温度が１０℃に設定された冷蔵庫に移し、その後、５日間保管した。
【０１２３】
４−３．評価
各実施例の青果物包装体について、それぞれ、上述したような測定方法を用いて、内表面における水の接触角、水蒸気透過度および酸素透過速度を測定した。
【０１２４】
また、各実施例の青果物包装体について、それぞれ、冷蔵庫による保管開始から保管直後（３０分後）、１日後、３日後および５日後の包装袋の曇り度合い、水滴の溜まり、青果物のしおれ、目減り［％／日］を観察し、前記１−３で示した評価基準に従って評価した。
これらの評価結果を表４に示す。
【０１２５】
【表４】
2014024597.tif 000005
【０１２６】
表４から明らかなように、青果物の種類を代えても、水蒸気透過度を４０〜９０ｇ／ｍ2・日（４０℃・９０％ＲＨ）に設定し、かつ、青果物側となる面の接触角を０°超、６０°以下に設定することにより、保管直後における曇りの発生、さらには、長期的な水滴の溜り、青果物のしおれ、および目減りを確実に防止し得ることが判った。